(57)【要約】【課題】  発泡火成岩（黒曜石パーライト）のガラス質小片の飛散を防止するとともに、透水性、強度、作業性に優れ、土中にて長期経時後に包装材が分解或いは崩壊可能な充填用材料を提供する。【解決手段】  少なくとも一部を透水紙で構成した包装材と、前記包装材で覆われる発泡火成岩とを備え、初期透水性を有していることを特徴とする充填用材料とする。【選択図】        図１
2005139891.tif 000002
【特許請求の範囲】
【請求項１】
少なくとも一部を透水紙で構成した包装材と、前記包装材で覆われる発泡火成岩とを備えた充填用材料であって、当該材料が初期透水性を有していることを特徴とする充填用材料。
【請求項２】
前記透水紙の透水率が１×１０−２ｃｍ／秒以上であることを特徴とする請求項１に記載の充填用材料。
【請求項３】
前記透水紙は生分解性を有することを特徴とする請求項１または２に記載の充填用材料。
【請求項４】
充填用材料の初期透水率が、植栽客土の０．８〜１．２倍であることを特徴とする請求項１ないし３のいずれか１項に記載の充填用材料。
【請求項５】
土壌中における施工直後の充填用材料の初期透水率が２×１０−２〜４×１０−２ｃｍ／秒であることを特徴とする請求項１ないし４のいずれか１項に記載の充填用材料。
【請求項６】
土壌中における施工１ヶ月後の充填用材料の透水率が１×１０−１〜５×１０−１ｃｍ／秒であることを特徴とする請求項１ないし５のいずれか１項に記載の充填用材料。
【請求項７】
土壌中における施工２ヶ月後の充填用材料の透水率が５×１０−１〜１０×１０−１ｃｍ／秒であることを特徴とする請求項１ないし６のいずれか１項に記載の充填用材料。
【請求項８】
層厚２０ｃｍのとき、１ｍ２ あたり１０〜４０リットルの水分保持量を有することを特徴とする請求項１ないし７のいずれか１項に記載の充填用材料。
【請求項９】
前記発泡火成岩が、２５ｍｍ以上の粒子が０〜２質量％であり、３ｍｍ以下の粒子が０〜１０質量％であることを特徴とする請求項１ないし８のいずれか１項に記載の充填用材料。
【請求項１０】
前記発泡火成岩の平均硬度が、５ｋｇ以上であることを特徴とする請求項１ないし９のいずれか１項に記載の充填用材料。
【請求項１１】
請求項１ないし１０のいずれか１項に記載の充填用材料を使用することを特徴とする下層路盤。
【請求項１２】
請求項１ないし１０のいずれか１項に記載の充填用材料を使用することを特徴とする盛土。
【請求項１３】
請求項１ないし１０のいずれか１項に記載の充填用材料を使用することを特徴とする屋上緑化排水方法。
【請求項１４】
請求項１ないし１０のいずれか１項に記載の充填用材料を敷き並べ、直接客土を載せることで形成されることを特徴とする通気排水層。
【請求項１５】
請求項１ないし１０のいずれか１項に記載の充填用材料を敷き並べ、直接客土を載せることを特徴とする通気排水層形成方法。
【請求項１６】
土壌と充填用材料とが直接的に接することを特徴とする請求項１５に記載の通気排水層形成方法。
【請求項１７】
請求項１ないし１０のいずれか１項に記載の充填用材料、防根用シートおよびマルチング材を含んでいることを特徴とする植栽。
【請求項１８】
請求項１ないし１０のいずれか１項に記載の充填用材料を敷設し、上部に孔を開けた後、客土を載せることを特徴とする請求項１５または１６に記載の通気排水層形成方法。
【請求項１９】
粒状の発泡火成岩を水溶性プラスチックの袋に封入し、その上にネット状補強材を設けてなる土壌構造改良材と、請求項１ないし１０のいずれか１項に記載の充填用材料とを同時に使用することを特徴とする土壌改良方法。
【発明の詳細な説明】
【技術分野】
【０００１】
本発明は、発泡火成岩（黒曜石パーライト）を使用した造園・下層路盤・嵩上げに好適な充填用材料に関し、詳しくは粒状の発泡火成岩を包装したまま使用出来るようにした充填用材料に関するものである。
【背景技術】
【０００２】
黒曜石・真珠岩・松脂岩等の天然ガラス質岩石を焼成発泡させた発泡火成岩、通称パーライトは、造園、園芸用資材として従来より多く使われている。近年、パーライトの性質を利用して屋上庭園の資材、土壌改良材としても注目されている。なかでも黒曜石パーライトは、通常層状に厚さ５〜３０ｃｍ程度に施工される。こうした黒曜石パーライトは、超軽量（乾燥時嵩密度約０．１、重量では５０〜１５０ｋｇ／ｍ３）で排水性（例えば透水係数０．２１ｍ／秒）、通気性、保水性（例えば容量に対し約２０％）、断熱性（例えば熱伝導率０．０７５ｋｃａｌ／ｍｈ℃）に優れており、造園、園芸用土壌の改良材として好適に使用されている。
【０００３】
黒曜石パーライトを例えば、客土の下の排水礫層や透水性の悪い土壌に混入して使用すれば、透水性を改善し、植物の根腐れを防ぐ。さらに、通気性の悪い樹脂成型品のポット、化粧鉢、プランター等に使用すれば土壌中に活きた空気を与えて植物の根腐れを防ぎ、同時に容器を含めた全体の軽量化にも役立つ。特に吊り下げ型のプランターは軽量に作成しなければならない為、鉢底・土壌混合用に使用すると役立つ。このように発泡火成岩は大規模な造園工事から家庭用園芸まで広範囲に使用されている。
【０００４】
下層路盤材としては、発泡火成岩は独立気泡体のため断熱効果があり、凍結深さがあるような寒い地域で使用すると凍上防止効果がある。例えば、標高１６００ｍの寒冷地では通常の下層路盤材（クラッシャーラン）を使用すると凍結深さは１ｍ余となる。非凍上下層路盤材として発泡火成岩を使用すると置き換え凍結深さは３０ｃｍ程度とする事が出来る。つまり、森林内部に遊歩道を設ける時などに発泡火成岩を使用すると、路盤の掘削深さを浅くできるために、樹木の生育に欠かせない活力旺盛な根の切断を少なくする事が出来る。このように、下層路盤材として発泡火成岩を用いると、環境に優しい工法とすることができる。
【０００５】
嵩上げ材として発泡火成岩を使用して屋上で盛土する場合、荷重制限があることから土の重さをなるべく軽くする必要がある。盛土の内部は軽い材料であることが望ましい。この時粒のままのバラ状の黒曜石パーライトを嵩上げ材として使用するには人手で袋から出して均一な厚さに敷き慣らすのが一般的である
【０００６】
裏込め充填用資材は、斜面の地すべり地の土留め工で使用する。擁壁背面の浸透水の処理を速やかに行い背面土圧を軽くすることを目的としている為、従来、こうした裏込め充填用資材として発泡火成岩を用いる場合、砕石やクラッシャーランを使用していた。
【特許文献１】特開平１０−１０２４６８号公報
【発明の開示】
【発明が解決しようとする課題】
【０００７】
上述したように、発泡火成岩を用いると、重く施工が不便であった従来の排水材と比べて軽く、施工を楽にすることができる。特に、屋上・急傾斜地での運搬では軽い事から格段に作業効率があがる。しかしながら、発泡火成岩（黒曜石パーライト）は本来ガラス質を呈する火成岩であり、その粒状物を袋詰め等にして運搬する際、粒同志の摩擦により磨耗するとガラス質の小片が発生し、開封の際、飛散し皮膚に触れると炎症を起こす事がある。また、粉塵の飛散により付近の住宅環境汚染防止等の特別散水等の配慮を必要とし、家庭園芸用としても取り扱い上注意する必要があった。
【０００８】
発泡火成岩を包装材に収容し、開封せずにそのまま使用すれば上述したような問題は生じないが、包装材はある程度以上水を速やかに通すことが必要となる。黒曜石パーライトをネット状の包装材に収容して透水性を持たせることも考えられるが、やはり発泡火成岩のガラス質小片が飛散するという問題が残る。
【０００９】
本発明は、上記の事情に鑑みてなされたものであって、発泡火成岩（黒曜石パーライト）のガラス質小片の飛散を防止するとともに、透水性、強度、作業性に優れ、土中にて長期経時後に包装材が分解或いは崩壊可能な充填用材料を提供することを目的としている。
【課題を解決するための手段】
【００１０】
上記の課題を解決するため、本発明は以下の各発明を提供する。
（１）少なくとも一部を透水紙で構成した包装材と、前記包装材で覆われる発泡火成岩とを備えた充填用材料であって、当該材料が初期透水性を有していることを特徴とする充填用材料。
（２）前記透水紙の透水率が１×１０−２ｃｍ／秒以上であることを特徴とする（１）に記載の充填用材料。
（３）前記透水紙は生分解性を有することを特徴とする（１）または（２）に記載の充填用材料。
（４）充填用材料の初期透水率が、植栽客土の０．８〜１．２倍であることを特徴とする（１）ないし（３）のいずれか１項に記載の充填用材料。
（５）土壌中における施工直後の充填用材料の初期透水率が２×１０−２〜４×１０−２ｃｍ／秒であることを特徴とする（１）ないし（４）のいずれか１項に記載の充填用材料。
（６）土壌中における施工１ヶ月後の充填用材料の透水率が１×１０−１〜５×１０−１ｃｍ／秒であることを特徴とする（１）ないし（５）のいずれか１項に記載の充填用材料。
（７）土壌中における施工２ヶ月後の充填用材料の透水率が５×１０−１〜１０×１０−１ｃｍ／秒であることを特徴とする（１）ないし（６）のいずれか１項に記載の充填用材料。
（８）層厚２０ｃｍのとき、１ｍ２ あたり１０〜４０リットルの水分保持量を有することを特徴とする請求項（１）ないし（７）のいずれか１項に記載の充填用材料。
（９）前記発泡火成岩が、２５ｍｍ以上の粒子が０〜２質量％であり、３ｍｍ以下の粒子が０〜１０重量％であることを特徴とする（１）ないし（８）のいずれか１項に記載の充填用材料。
（１０）前記発泡火成岩の平均硬度が、５ｋｇ以上であることを特徴とする（１）ないし（９）のいずれか１項に記載の充填用材料。
（１１）（１）ないし（１０）のいずれか１項に記載の充填用材料を使用することを特徴とする下層路盤。
（１２）（１）ないし（１０）のいずれか１項に記載の充填用材料を使用することを特徴とする盛土。
（１３）（１）ないし（１０）のいずれか１項に記載の充填用材料を使用することを特徴とする屋上緑化排水方法。
（１４）（１）ないし（１０）のいずれか１項に記載の充填用材料を敷き並べ、直接客土を載せることで形成されることを特徴とする通気排水層。
（１５）（１）ないし（１０）のいずれか１項に記載の充填用材料を敷き並べ、直接客土を載せることを特徴とする通気排水層形成方法。
（１６）土壌と充填用材料とが直接的に接することを特徴とする（１５）に記載の通気排水層形成方法。
（１７）（１）ないし（１０）のいずれか１項に記載の充填用材料、防根用シートおよびマルチング材を含んでいることを特徴とする植栽。
（１８）（１）ないし（１０）のいずれか１項に記載の充填用材料を敷設し、上部に孔を開けた後、客土を載せることを特徴とする請求項１５または１６に記載の通気排水層形成方法。
（１９）粒状の発泡火成岩を水溶性プラスチックの袋に封入し、その上にネット状補強材を設けてなる土壌構造改良材と、（１）ないし（１０）のいずれか１項に記載の充填用材料とを同時に使用することを特徴とする土壌改良方法。
【発明の効果】
【００１１】
本発明の充填用材料によれば、包装材を開封することなく使用できる。従来は、施工時において発泡火成岩は軽量である為、強風時には発泡火成岩が飛散してしまったり、覆土作業の際に敷き均したパーライトが移動する事があり、土壌改良材（排水）層を均一に保つ事は極めて難しかった。
【００１２】
しかし、本発明の充填用材料では、個々の包装体でブロックごとに敷き並べるだけなので、強風時の飛散の心配がなく、覆土作業時でも土壌改良材（排水）層を一定に保つ事が出来る。さらに施工後は透水性に優れているので発泡火成岩（黒曜石パーライト）としての特性を損なうことはない。また、強度に優れているため、作業性も向上する。さらに、生分解性の透水紙を使用しているので、包装体を撤去する工程を必要としない。
【００１３】
このため屋上庭園の土壌構造改良材のほか、通気性の改良土壌、滞水土壌の改良材、街路樹の活性化土壌、また家庭園芸土壌なとを施工する際に作業効率を飛躍的に向上させることが可能になる。
【発明を実施するための最良の形態】
【００１４】
以下、本発明の実施の形態を図面を参照して説明する。図１は、本発明の充填用材料を示す一部破断斜視図である。造園・下層路盤・嵩上げ・裏込め用材料として好適な充填用材料１は、包装材２と、この包装材２に収納される発泡火成岩（黒曜石パーライト）３とから構成される。包装材２は、例えば袋状に形成されたものを用いればよく、内部に発泡火成岩３を収納し、両端をシール部４として封止されていれば良い。
【００１５】
こうした包装材２に用いられる材料としては、例えば生分解性の透水紙を用いるのが好ましい。生分解性透水紙とは植物繊維を抄造したもので、水は透過するが、発泡火成岩（黒曜石パーライト）３から発生するガラス質小片を通さないものが好適に使用できる。そして、土中で長時間経過すると微生物による分解或いは崩壊し、包装の形状をとどめないものが良い。通常の紙（一般クラフト紙）はサイズ剤などで表面処理剤が用いられ、透水性がないかもしくは極めて低いので、生分解性の透水紙の方が好ましい。
【００１６】
包装材２に用いられる生分解性透水紙は、厚みが薄すぎると強度等取り扱い上問題が生じるが、過剰に厚くする事は無用である。またこの生分解性透水紙は水を透過させるのみではなく、植物の毛根を通す作用をなすものが望ましい。これらのことから透水紙の規格は平米（１ｍ２  ）当り８５ｇ以下のものが適当である。この生分解性透水紙は初めからある程度以上水を透過することが好ましい。
【００１７】
すなわち、ＪＩＳＰ８１１８に記載された方法で測定される透水紙の紙厚は、１ｍｍ以下が好ましく、より好ましくは５００μｍ以下、さらに好ましくは３００μｍ以下である。１ｍｍより厚い場合には生分解性が不十分になることもあるため、好ましくは１ｍｍ以下である。
【００１８】
また、ＪＩＳＰ８１１８に記載された方法で測定される透水紙の緊度は、１．５ｇ／ｃｍ３ 以下が好ましく、より好ましくは０．５ｇ／ｃｍ３ 〜１．２ｇ／ｃｍ３ 、さらに好ましくは０．５ｇ／ｃｍ３ 〜１．０ｇ／ｃｍ３ である。緊度が１．５ｇ／ｃｍ３ より大きい場合には透水性が不十分となり、土壌中での排水性に問題を生じることもあるため、好ましくは１．５ｇ／ｃｍ３ 以下である。
【００１９】
ＪＩＳＰ８１１３に記載された方法で測定される引張強度は、縦２ｋＮ／ｍ以上、横１ｋＮ／ｍ以上が好ましく、より好ましくは縦３ｋＮ／ｍ以上、横１．５ｋＮ／ｍ以上である。引張強度がこれより小さいと、強度が十分でないため施工が難しくなるなる場合があるので、好ましくは縦２ｋＮ／ｍ以上、横１ｋＮ／ｍ以上である。さらに、ＪＩＳＰ８１１６に記載された方法で測定される引裂強度は、縦３００ｍＮ／ｍ以上、横３００ｍＮ／ｍ以上である。引裂強度がこれより小さい場合には、強度が充分確保されないために施工が難しくなるなる場合があるので、好ましくは縦３００ｍＮ／ｍ以上、横３００ｍＮ／ｍ以上である。
【００２０】
また、ＪＩＳＰ８１１９に記載された方法で測定される透気度は、１０秒以上が好ましく、より好ましくは１５秒以上である。更に、ＪＩＳＰ８１４１に記載された方法で測定されるクレム吸水度は、縦１５ｍｍ以上、横１５ｍｍ以上が好ましく、より好ましくは縦２０ｍｍ以上、横２０ｍｍ以上である。クレム吸水度が１５ｍｍより小さい場合には、水の透過性が不十分であるので、好ましくは１５ｍｍ以上である。
【００２１】
なお、図１に示す実施形態の充填用材料１においては、包装材２の全体を透水紙で構成しているが、これ以外にも、例えば、生分解性透水紙を包装材の一部に使用して、プラスチック（好ましくは水溶性プラスチック）や素焼きの容器に発泡火成岩３を詰め、その上に生分解性透水紙を敷き、必要によりさらにその上に客土を覆するなどの形態であってもよい。
【００２２】
包装材２に収容する発泡火成岩３は、いわゆる黒曜石パーライト質のもので、ＳｉＯ２  とＡｌ２Ｏ３の合量が８０質量％以上、Ｎａ２  Ｏ、Ｋ２  Ｏを３〜１０質量％含む黒曜石を加熱発泡させたもの（通称、黒曜石パーライト）が好ましい。この発泡火成岩３は乾燥時の重量が５０から２００ｋｇ／ｍ３  と超軽量で、土壌に混合すると適度な保水と透水の効果を持っていることが好ましい。また土壌（客土）の下に埋設すれば透水、排水に優れ、また軽量化を生かし軟弱地盤の安定や通気性に寄与する。これらの発泡火成岩３の粒径は数ｍｍのものから５０ｍｍ位のものまでが好ましく、用途に応じて適宜粒径を選択すれば良いが、好ましくは２５ｍｍ以上の粒子が０〜２質量％であり、３ｍｍ以下の粒子が０〜１０質量％、平均硬度が５ｋｇ以上である。この様な発泡火成岩を使用すると、透水性を保持しながらも、微粒子の飛散や流出がないので好適である。
【００２３】
例えば、発泡火成岩としては、黒曜石を破砕し約１０００℃の高熱で焼成発泡せしめたものを使用することが好ましい。該発泡火成岩は、天然岩石を原料とするので、その成分組成を限定することは難しいが、例えば、珪酸が６０〜９０％含有されているものが好ましく、より好ましくは７０〜８５％である。酸化アルミニウムは５〜２０％含有されているものが好ましく、より好ましくは１０〜１５％である。酸化カリウムおよび酸化ナトリウムは２〜１０％含有されているものが好ましく、より好ましくは３〜７％である。また、酸化鉄、酸化チタン、酸化カルシウム、酸化マグネシウムの各成分は０〜２％（０％を含む）が好ましく、より好ましくは０〜１％（０％を含む）である。さらに、本発明の火成岩をを水中に浸漬した場合の浸漬水のｐＨは６〜８になることが好ましく、より好ましくは６．５〜７．５である。また、強酸・強アルカリに対する耐薬品性のあるものが好ましく、具体的には７日間の耐薬品性試験において体型等に変化を生じないものが好ましい。
【００２４】
本発明の充填用材料１の透水紙は、初期透水性が非常に高いことが好ましい。すなわち、栽培客土の０．８〜１．２倍であることが好ましく、より好ましくは栽培客土の０．９〜１．１倍である。そうすると、土壌全体構造の透水速度を拘束することが無い。
【００２５】
さらに、本発明における充填用材料１の土壌中における施工直後の透水率は、２×１０−２〜４×１０−２ｃｍ／秒であることが好ましく、施工１ヶ月後の透水率が１×１０−１〜５×１０−１ｃｍ／秒、施工２ヶ月後の透水率が５×１０−１〜１０×１０−１ｃｍ／秒、施工５ヶ月後の透水率が１０×１０−１ｃｍ／秒以上とすることが好ましい。そうすれば土壌改良材として極めて有用である。
【００２６】
また、本発明における充填用材料１は、層厚２０ｃｍのとき、１ｍ２ あたり１０〜４０リットルの水分保持量を有していることが好ましい。水分保持量が１０リットルより低いと枯れの原因となり、水分保持量が４０リットルより高いと根腐れの原因となる場合がある。さらに、本発明の透水紙は、生分解性を有するため、環境に優しいだけでなく、作業効率が大幅に向上する。
【００２７】
以上のような構成の充填用材料１を造園資材として用いる際には、例えば、３０〜１００リットルの発泡火成岩３を包装材２で包んだ充填用材料１をブロックごとに施工箇所に敷き並べるとよい。発泡火成岩３は包装材２に包まれているので、強風時の飛散の心配がなく、覆土作業時でも土壌改良材（排水）層を一定に保つ事が出来る。
【００２８】
そして、こうした発泡火成岩３を包む包装材２は、少なくとも一部が透水紙から構成されているので、施工後は透水性が確保され、発泡火成岩（黒曜石パーライト）としての特性を損なうことはない。このため屋上庭園の土壌構造改良材のほか、通気性の改良土壌、滞水土壌の改良材、街路樹の活性化土壌、また家庭園芸土壌として好適に用いることができる。
【００２９】
さらに、本発明の充填用材料と、粒状の発泡火成岩を水溶性プラスチックの袋に封入し、その上にネット状補強材を設けてなる土壌構造改良材とを同時に使用することで、透水性と通気性の両方を確保することが可能となる。そのため、土壌中での余分な水を流したり、蒸散したりする一方で、植物の生育に適した水分を維持することが可能になるので、滞水を活性化し、根腐れを防止して、干ばつ時には乾燥枯れを防止することができる。さらに、通気性の確保によって、根に酸素を補給して植栽の生育に大きな効果を発揮することも可能である。
【実施例】
【００３０】
以下、実施例によって本発明を具体的に説明する。ただし、本発明は以下の実施例によって何ら制限されるものではない。
実施例１：
発泡火成岩として、天然ガラス系岩石の黒曜石（ヤジリ石）を破砕し約１０００℃の高熱で発泡せしめたものを使用した。使用した発泡火成岩の物性値を表４に示す。
【００３１】
【表４】
2005139891.tif 000003
【００３２】
発泡火成岩（黒曜石パーライト）３の透水性を確認するため、赤土、荒木田、ヘドロの３つの土質に対して、平均粒径が１０ｍｍ，２０ｍｍ，３０ｍｍの黒曜石パーライトをそれぞれ混合比１０％，３０％，５０％の割合で混合し、透水係数を測定した。表２にこうしたそれぞれの土質での透水係数の測定結果を示す。
【００３３】
【表２】
2005139891.tif 000004
【００３４】
表２に示す測定結果によれば、赤土、荒木田、ヘドロの３つの土質のいずれも、黒曜石パーライトの混合比を１０％から３０％，５０％と増やすにつれて、透水係数が高くなることが確認された。発泡火成岩３を用いることで、様々な土質の透水性が大いに高められることが確認された。
【００３５】
包装材として表１の物性値を有する生分解性透水紙を用い、発泡火成岩３と包装材２とから充填用材料１を製造した。充填用材料１を用いた各種施工工程と、従来の各種施工工程とを比較検証した。まず、建築物の屋上緑化の排水材施工にあたって、本発明の充填用材料１を用いた場合の工程と、従来の工程とを比較した流れ図を図２に示す。
【００３６】
【表１】
2005139891.tif 000005
【００３７】
排水材施工は、屋上人工地盤の盛土８０ｃｍ下に、充填用材料層を２０ｃｍ層厚設け、その上に盛土した。埋設後、包装袋が土壌中で崩壊することで、実施例１の充填用材料１の透水性にどのような影響を示すのかについて調査した。試験地点は、区画２５ｍ２  （５ｍ×５ｍ）で、そのほぼ中央に観察用の調査坑（直径約６０ｃｍ）を設置した。現場透水性の調査は、図１１に示すように、充填用材料層の上まで孔を堀り、透水性調査用円筒を入れ、円筒周囲に土を詰めた後に隙間から水が漏れないようにパッキングし、上部から静かに注水し、透水性調査用の円筒上にフロー台を置き、水位変化をフロートの移動から求めた。
【００３８】
【表３】
2005139891.tif 000006
【００３９】
表３から明らかなように、現場での測定では、埋設後１ヶ月、２ヶ月、５ヶ月と経過するにつれ透水性が早くなる傾向が見られた。また、現場での透水性の調査時に、観察用の調査坑から採取した包装袋をみると、１ヶ月後すでに吸水して崩壊が始まっていた。
【００４０】
図２から明らかなように、本発明の充填用材料１を用いると、従来のような面倒な作業が一切必要なくなる。あらかじめ単位面積当たりの敷き詰め袋数を算出して必要な数量を用意しておき、あとは所定の位置に敷き詰めるだけで施工は極めて短時間で完了する。特に、市街地域で施工において、周辺環境への配慮が必要な場所や強風下での作業、大規模土壌改良工事での作業能率を図る場合などに特に有効である。
【００４１】
続いて、下層路盤材施工にあたって、充填用材料１を用いた場合の工程と、従来の工程とを比較した流れ図を図３に示す。図３から明らかなように、充填用材料１を用いると、従来のように掘削深さを多くとる必要がない。特に、森林の中に作成する遊歩道などでは、生育旺盛な樹木の根の切断を少なくすることができ、環境に配慮した施工を実現できる。また、施工にあたって大型重機などの必要がなく、極めて短時間で作業を完了させることが可能になる。
【００４２】
続いて、嵩上げ材施工にあたって、充填用材料１を用いた場合の工程と、従来の工程とを比較した流れ図を図４に示す。図４から明らかなように、充填用材料１を用いると、施工に際して大型重機などの必要がなく、極めて短時間で施工は完了した。また、充填用材料１は超軽量（比重０．１）の為、建築物の屋上の荷重制限に引っかかり難い。嵩上げ材の厚み測定を行う必要がないため、作業能率が飛躍的に向上した。
【００４３】
更に、裏込め材施工にあたって、充填用材料１を用いた場合の工程と、従来の工程とを比較した流れ図を図５に示す。図５から明らかなように、充填用材料１を用いると、施工にあたって従来のように大型重機を必要としないため、運搬費が軽減でき、施工も極めて短時間で完了することができる。また、もともとの個体の比重が違うため、擁壁にかかってくる圧力を軽減することができる。
【００４４】
比較例１および比較例２：
発泡火成岩を用いた従来の充填用材料２種について、その特性を比較検証した。検証に当たっては、比較例１としてホワイトローム（登録商標）、比較例２としてアサノパーライト（登録商標）を用いた。
【００４５】
まず、袋の表示量（入目規格）に対する実際の充填率を示す充足率を測定した。測定にあたっては、容量５０００ｍｌの容器に試料を入れ、落差１０ｃｍで軽く３回タップを行なった後、容積を測定した。こうした充足率の測定結果を表５に示す。
【００４６】
【表５】
2005139891.tif 000007
【００４７】
測定値は、各測定項目とも試料３袋の合計平均値で表示した。ＳＤは標準偏差を示す。表５に示す結果によって、実施例１の充填用材料が比較例１、２に比べて充足率が優れていることが検証された。
【００４８】
次に、収納されている発泡火成岩の粒度における２５ｍｍ以上の大粒子と、３ｍｍ以下の微粒子との含有率を測定した。こうした粒度分布の測定結果を表６および図６に示す。
【００４９】
【表６】
2005139891.tif 000008
【００５０】
図６、表６に示す結果から、実施例１の充填用材料は比較例１および２に比べて、飛散や流出の原因となる微細な粒度の発泡火成岩や、透水率に影響を及ぼす大粒子の発泡火成岩が極めて少なく、充填用材料として優れている。
【００５１】
次に、収納されている発泡火成岩の実際の最大粒度を測定した。測定にあたっては、２５ｍｍの篩を使用して選別後、残留した５個の試料（３袋ごとに５個、合計１５個）について、縦、横をノギスを用いて測定した。こうした最大粒度の測定結果を表７に示す。
【００５２】
【表７】
2005139891.tif 000009
【００５３】
表７に示す結果から、比較例１および２の充填用材料は最大で鶏卵程度の大きさの試料があったが、実施例１では最大でウズラ卵程度の大きさであることがわかる。
【００５４】
更に、収納されている発泡火成岩の硬度を測定した。測定にあたっては、木屋式硬度計（３０ｋｇ測定用）を用い、３〜２５ｍｍの粒径範囲からそれぞれ５個づつ、合計１５個を無作為に抽出して測定した。こうした硬度の測定結果を表８に示す。
【００５５】
【表８】
2005139891.tif 000010
【００５６】
表８に示す結果から、実施例１の充填用材料の発泡火成岩は、平均硬度が７．２ｋｇであり、比較例の発泡火成岩よりも約２倍の硬度が確保されている。一方、比較例の発泡火成岩は指圧程度で容易に潰れて微粒子化してしまうということがわかった。比較例１、２の発泡火成岩を使用した作業では、微粒子化が起こりやすいため、粉塵が出やすい。また、嵩上げ材の厚みが確保できない。
【００５７】
実施例１の充填用材料を実際に土壌中に施工して一定間隔の経時毎に、生分解性透水紙からなる包装材２の崩壊状況と、土壌の透水性の変化を観察することで、実施例１の充填用材料の有用性を検証した。検証に当たっては、実施例１の充填用材料の包装袋（包装材）の状態観察と土壌透水性の経時的変化の測定を行った。
【００５８】
調査方法と調査条件については次に示す通りである。
１、包装袋の崩壊状態観察
施工時に観察調査が可能な大きさのパイプ(直径は５０ｃｍ以上)を設置した。実施例１の充填用材料と土壌間に敷かれる透水シートは、観察ができるよう直径１０ｃｍの大きさに穴を空け、同様の透水シートで覆い、１０ｃｍ程度覆土した(観察時の作業の手間にならない程度に覆土した)。調査時には、覆っている土壌と透水シートを剥がし、崩壊状況の写真を撮影した。調査後は、剥がした透水シートと土壌を再び元に戻した。
２、透水性測定
調査時に直径１０ｃｍ程度の穴を複式シャベルで透水シートまで掘り、そこに塩化ビニルパイプを挿入し、パイプ周囲に土を詰め、側面からの水の移動を遮断した。このパイプに水を入れ、一定時間後の減水深さを測定して、土壌透水性を求めた。調査後、パイプを抜き、開けた穴は埋めた。
３、調査期間
この検証に当たって予め予備的に実施したシャーレでの包装袋の分解能試験では、約２週間目から包装袋の崩壊が認められたことを踏まえて、施工直後と施工２週後、施工１ヶ月後、施工２ヶ月後、施工８ヶ月後の調査を行った。
【００５９】
充填用材料を土壌中に施工した後の包装袋の崩壊程度を表９にまとめて示すとともに、図７〜１１にその状況をイメージで示す。
【００６０】
【表９】
2005139891.tif 000011
【００６１】
また、充填用材料を土壌中に施工した後の土壌の透水性の変化を表１０にまとめて示す。
【００６２】
【表１０】
2005139891.tif 000012
【００６３】
以上の検証によって、実施例１の充填用材料は、施工直後の状態でも適度な透水性を保っており、崩壊前の状態でも排水機能に大きな支障はないことが確認された。
【００６４】
実施例１の充填用材料を土壌中に施工したときの包装材２の崩壊状況の変化を別な検証例を以下に示す。検証に当たっては、包装袋の崩壊状況の検証として、シャーレを用いて崩壊状況を観察した。
【００６５】
包装袋の崩壊状況を観察するために、室内でシャーレ試験を行った。シャーレの底に包装袋を敷き、その上に黒土（栽培履歴を有する）を入れて水分条件を、無（加水無し）、少（水分約３０％）、多（水分約５０％）に調整して室内で保存し、土壌中での崩壊状況を比較した。シャーレ試験で行った包装袋の崩壊状況の検証結果を図１２〜１４にイメージで示す。
【００６６】
包装袋の土壌中での崩壊については、シャーレ試験３ヶ月後の状況をみると、水分５０％ではほとんど崩壊していることがわかる。各水分条件での包装袋の残存率を調べると、無（加水無し約２０％）で９９％、水分少（水分約３０％）で７９％、水分多（水分約５０％）で４％であった。
【００６７】
以上の検証結果から、現場透水性は、包装袋自体の透水性が１×１０−２ｃｍ／ｓｅｃであり、すでに良好な透水性を示している（植栽用客土の品質基準での飽和透水係数は１×１０−２ｃｍ／ｓｅｃ以上である）。埋設後、透水性は速まる傾向を示した。包装袋が崩壊し、それが実施例１の充填用材料の目詰まりを引き起こし、透水性を阻害する現象はみられなかった。室内試験での包装袋の崩壊については、水分が比較的高く、微生物活性が高まると、土壌中での崩壊、消滅がすすむことが確認された。
【００６８】
比較例３：
透水率が１．０×１０−５ｃｍ／秒の包装材を使用して充填用材料を製造し、実施例１と同様に試験したところ、土壌から排水層へ水が動かなくなって、不透水層が出来てしまい、根腐れが発生してしまった。
【００６９】
比較例４：
初期透水率が植栽客土の０．５倍以下の充填用材料を製造し、実施例１と同様に試験したところ、植栽客土の浸透水が排水量を上回ってしまい、排水不良となって、根腐れが発生してしまった。
【図面の簡単な説明】
【００７０】
【図１】図１は、実施例１の本発明の充填用材料を示す一部破断斜視図である。
【図２】図２は、実施例１の充填用材料の検証結果を示す流れ図（工程図）の一例である。
【図３】図３は、実施例１の充填用材料の検証結果を示す流れ図（工程図）の一例である。
【図４】図４は、実施例１の充填用材料の検証結果を示す流れ図（工程図）の一例である。
【図５】図５は、実施例１の充填用材料の検証結果を示す流れ図（工程図）の一例である。
【図６】図６は、実施例１の充填用材料の検証結果を示すグラフである。
【図７】図７は、実施例１の充填用材料の検証結果を示すイメージである。
【図８】図８は、実施例１の充填用材料の検証結果を示すイメージである。
【図９】図９は、実施例１の充填用材料の検証結果を示すイメージである。
【図１０】図１０は、実施例１の充填用材料の検証結果を示すイメージである。
【図１１】図１１は、実施例１の充填用材料の検証状況を示す説明図である。
【図１２】図１２は、実施例１の充填用材料の検証結果を示すイメージである。
【図１３】図１３は、実施例１の充填用材料の検証結果を示すイメージである。
【図１４】図１４は、実施例１の充填用材料の検証結果を示すイメージである。
【符号の説明】
【００７１】
１  充填用材料
２  包装材
３  発泡火成岩（黒曜石パーライト）
４  シール部
【図１】
2005139891.tif 000013
【図２】
2005139891.tif 000014
【図３】
2005139891.tif 000015
【図４】
2005139891.tif 000016
【図５】
2005139891.tif 000017
【図６】
2005139891.tif 000018
【図７】
2005139891.tif 000019
【図８】
2005139891.tif 000020
【図９】
2005139891.tif 000021
【図１０】
2005139891.tif 000022
【図１１】
2005139891.tif 000023
【図１２】
2005139891.tif 000024
【図１３】
2005139891.tif 000025
【図１４】
2005139891.tif 000026